АДСОРБЕНТЫ И СПОСОБЫ ИЗГОТОВЛЕНИЯ И ПРИМЕНЕНИЯ АДСОРБЕНТОВ

1. Композиция адсорбента, содержащая:
материал на основе висмута на носителе, при этом носитель содержит по меньшей мере одно из такого, как оксид металла, оксид металлоида или активированный уголь; и
содержащий мышьяк материал.
2. Композиция адсорбента по п. 1, где материал на основе висмута выбирают из группы, состоящей из элементарного висмута и соединения висмута.
3. Композиция адсорбента по п. 1, где материал на основе висмута содержит оксид висмута.
4. Композиция адсорбента по п. 3, где оксид висмута получают из предшественника, выбранного из группы, состоящей из органического соединения висмута, неорганического соединения висмута, органической соли висмута, неорганической соли висмута и их комбинаций.
5. Композиция адсорбента по п. 3, где оксид висмута, по меньшей мере частично, получают из предшественника цитрата висмута, предшественника нитрата висмута или их комбинации.
2
3
6. Композиция адсорбента по п. 3, где оксид висмута представляет собой оксид висмута (III) (BiO).
7. Композиция адсорбента по п. 1, где носитель содержит оксид металла.
8. Композиция адсорбента по п. 7, где оксид металла представляет собой оксид металла с высокой удельной поверхностью.
9. Композиция адсорбента по п. 7, где оксид металла выбирают из группы, состоящей из оксида титана, оксида церия, оксида алюминия, оксида кремния, оксида циркония, оксида магния, цеолитов, активированного угля и их смесей.
10. Композиция адсорбента по п. 7, где оксид металла содержит диоксид титана.
11. Композиция адсорбента по п. 10, где диоксид титана представлен в анатазной форме.
2
12. Композиция адсорбента по пп. 7-11, которая дополнительно содержит диоксид кремния (SiO).
13. Композиция адсорбента по п. 1, где содержащий мышьяк материал выбирают из группы, состоящей из элементарного мышьяка и соединения, содержащего мышьяк.
14. Композиция адсорбента по п. 1, где композиция адсорбента имеет содержание свинца, которое составляет приблизительно 5% по массе или менее.
15. Композиция адсорбента по п. 1, где композиция адсорбента не содержит свинец.
16. Композиция адсорбента по п. 1, содержащая приблизительно 0,01% - приблизительно 20% по массе содержащего мышьяк материала.
17. Композиция адсорбента по п. 1, содержащая приблизительно 0,1% - приблизительно 15% по массе содержащего мышьяк материала.
18. Композиция адсорбента по п. 1, содержащая приблизительно 0,5% - приблизительно 7% по массе содержащего мышьяк материала.
19. Композиция адсорбента по п. 1, содержащая приблизительно 0,1% - приблизительно 2% по массе материала на основе висмута.
20. Композиция адсорбента по п. 1, содержащая приблизительно 2% - приблизительно 50% по массе материала на основе висмута.
21. Композиция адсорбента по п. 20, содержащая приблизительно 5% - приблизительно 15% по массе материала на основе висмута.
22. Композиция адсорбента по п. 21, содержащая приблизительно 8% - приблизительно 11% по массе материала на основе висмута.
23. Композиция адсорбента по п. 7, где носитель содержит по меньшей мере 5% по массе оксида металла.
24. Композиция адсорбента по п. 23, где носитель содержит по меньшей мере 50% по массе оксида металла.
25. Композиция адсорбента по п. 24, где носитель содержит по меньшей мере 75% по массе оксида металла.
26. Композиция адсорбента по пп. 7-11, где оксид металла содержит частицы, которые имеют размер, составляющий приблизительно 1 мкм - приблизительно 10 мм.
2
2
27. Композиция адсорбента по пп. 7-11, где оксид металла имеет удельную поверхность, составляющую приблизительно 50 м/г - приблизительно 600 м/г.
28. Композиция адсорбента по п. 1, где носитель имеет содержание влаги, которое составляет приблизительно 15% по массе или менее.
29. Композиция адсорбента по п. 28, где носитель не содержит влаги.
2
2
30. Композиция адсорбента по п. 1, где удельная поверхность носителя составляет приблизительно 20 м/г - приблизительно 600 м/г.
2
2
31. Композиция адсорбента по п. 30, где удельная поверхность составляет приблизительно 250 м/г - приблизительно 350 м/г.
32. Композиция адсорбента по п. 1, где композиция адсорбента представлена в виде, выбранном из группы, состоящей из таблетки, экструдата, пеллеты, стержня, формованного изделия и монолита.
33. Композиция адсорбента по п. 1, где композиция адсорбента имеет эффективность удаления арсина, которая составляет приблизительно 90% или более, установленную с помощью метода сухой колориметрии, применяя анализатор арсина.
34. Композиция адсорбента по п. 1, где композиция адсорбента имеет эффективность удаления арсина, которая составляет приблизительно 100%, установленную с помощью метода сухой колориметрии, применяя анализатор арсина.
35. Композиция адсорбента по п. 1, где композиция адсорбента дополнительно содержит на носителе по меньшей мере одно соединение, выбранное из группы, состоящей из оксида серебра, оксида железа, оксида марганца, оксида церия, оксида ванадия, оксида олова и их смесей.
3
3
36. Композиция адсорбента по п. 1, где носитель имеет объем пор, который составляет приблизительно 0,01 см/г - приблизительно 5 см/г.
3
3
37. Композиция адсорбента по п. 36, где носитель имеет объем пор, который составляет приблизительно 0,2 см/г - приблизительно 1 см/г.
38. Композиция адсорбента по п. 1, где носитель имеет размер пор, который составляет приблизительно 1  - приблизительно 750 .
39. Композиция адсорбента по п. 38, где носитель имеет размер пор, который составляет приблизительно 10  - приблизительно 500 .
40. Композиция адсорбента, содержащая:
смесь оксида висмута и по меньшей мере одного активного оксида металла на носителе,
где по меньшей мере один активный оксид металла выбирают из группы, состоящей из оксида серебра, оксида железа, оксида марганца, оксида церия, оксида ванадия, оксида олова и их смесей, и
где оксид висмута, по меньшей мере частично, получают из предшественника соли висмута.
41. Композиция адсорбента по п. 40, где носитель содержит по меньшей мере один оксид металла с высокой удельной поверхностью.
42. Композиция адсорбента по п. 40, где носитель содержит по меньшей мере один оксид металла, выбранный из группы, состоящей из оксида титана, оксида церия, оксида алюминия, оксида кремния, оксида магния, цеолитов и их смесей.
43. Композиция адсорбента по п. 40, где предшественник соли висмута содержит цитрат висмута.
44. Композиция адсорбента по п. 40, где композиция адсорбента имеет содержание свинца, которое составляет приблизительно 5% по массе или менее.
45. Композиция адсорбента по п. 40, где композиция адсорбента не содержит свинец.
46. Способ изготовления композиции адсорбента, содержащий:
диспергирование оксида висмута на носителе, содержащем оксид металла, где носитель контактирует с предшественником, содержащим соль висмута.
47. Способ по п. 46, где оксид металла выбирают из группы, состоящей из оксида титана, оксида церия, оксида алюминия, оксида кремния, оксида магния, цеолитов и их смесей.
48. Способ по п. 46, где предшественник соли висмута содержит цитрат висмута.
49. Способ по п. 46, где предшественник дополнительно содержит карбоксилат висмута.
50. Способ по п. 46, где диспергирование оксида висмута на носителе содержит напитывание оксида висмута в носитель.
51. Способ по п. 46, где носитель содержит диоксид титана в анатазной форме.
52. Способ по п. 46, где композиция адсорбента имеет содержание свинца, которое составляет приблизительно 5% по массе или менее.
53. Способ по п. 46, где композиция адсорбента не содержит свинец.
54. Способ по п. 46, где носитель имеет содержание влаги, которое составляет приблизительно 15% по массе или менее.
55. Способ по п. 46, где носитель не содержит влаги.
56. Способ адсорбции содержащего мышьяк материала, который включает:
контактирование потока, содержащего мышьяк, с композицией адсорбента, при этом композиция адсорбента содержит материал на основе висмута.
57. Способ по п. 56, где материал на основе висмута располагается на носителе, содержащем по меньшей мере одно из такого, как оксид металла, оксид металлоида или активированный уголь.
58. Способ по п. 56 или 57, где материал на основе висмута выбирают из группы, состоящей из элементарного висмута и соединения висмута.
59. Способ по п. 56 или 57, где материал на основе висмута содержит оксид висмута.
60. Способ по п. 59, где оксид висмута получают из предшественника, выбранного из группы, состоящей из органического соединения висмута, неорганического соединения висмута, органической соли висмута и неорганической соли висмута.
61. Способ по п. 59, где оксид висмута, по меньшей мере частично, получают из предшественника цитрата висмута, предшественника нитрата висмута или их комбинации.
2
3
62. Способ по п. 59, где оксид висмута представляет собой оксид висмута (III) (BiO).
63. Способ по п. 57, где носитель содержит оксид металла.
64. Способ по п. 63, где оксид металла представляет собой оксид металла с высокой удельной поверхностью.
65. Способ по п. 63, где оксид металла выбирают из группы, состоящей из оксида титана, оксида церия, оксида алюминия, оксида кремния, оксида циркония, оксида магния, цеолитов, активированного угля и их смесей.
66. Способ по п. 63, где оксид металла содержит диоксид титана.
67. Способ по п. 66, где диоксид титана представлен в анатазной форме.
2
68. Способ по пп. 63 - 67, который дополнительно содержит диоксид кремния (SiO).
69. Способ по п. 56 или 57, где содержащий мышьяк материал выбирают из группы, состоящей из элементарного мышьяка и содержащего мышьяк соединения.
70. Способ по п. 56 или 57, где содержащий мышьяк поток содержит арсин.
71. Способ по п. 56 или 57, где композиция адсорбента имеет содержание свинца, которое составляет приблизительно 5% по массе или менее.
72. Способ по п. 56 или 57, где композиция адсорбента не содержит свинец.
73. Способ по п. 56 или 57, содержащий приблизительно 0,01% - приблизительно 20% по массе содержащего мышьяк материала.
74. Способ по п. 56 или 57, содержащий приблизительно 0,1% - приблизительно 15% по массе содержащего мышьяк материала.
75. Способ по п. 56 или 57, содержащий приблизительно 0,5% - приблизительно 7% по массе содержащего мышьяк материала.
76. Способ по п. 56 или 57, содержащий приблизительно 0,1% - приблизительно 2% по массе материала на основе висмута.
77. Способ по п. 56 или 57, содержащий приблизительно 2% - приблизительно 50% по массе материала на основе висмута.
78. Способ по п. 77, содержащий приблизительно 5% -приблизительно 15% по массе материала на основе висмута.
79. Способ по п. 78, содержащий приблизительно 8% - приблизительно 11% по массе материала на основе висмута.
80. Способ по п. 63, где носитель содержит по меньшей мере 5% по массе оксида металла.
81. Способ по п. 80, где носитель содержит по меньшей мере 50% по массе оксида металла.
82. Способ по п. 81, где носитель содержит по меньшей мере 75% по массе оксида металла.
83. Способ по пп. 63-67, где оксид металла содержит частицы, которые имеют размер, составляющий приблизительно 1 мкм - приблизительно 10 мм.
2
2
84. Способ по пп. 63-67, где оксид металла имеет удельную поверхность, составляющую приблизительно 50 м/г - приблизительно 600 м/г.
85. Способ по п. 57, где носитель имеет содержание влаги, которое составляет приблизительно 15% по массе или менее.
86. Способ по п. 85, где носитель не содержит влаги.
2
2
87. Способ по п. 57, где удельная поверхность носителя составляет приблизительно 20 м/г - приблизительно 600 м/г.
2
2
88. Способ по п. 87, где удельная поверхность составляет приблизительно 250 м/г - приблизительно 350 м/г.
89. Способ по п. 56 или 57, где композиция адсорбента представлена в виде, выбранном из группы, состоящей из таблетки, экструдата, пеллеты, стержня, формованного изделия и монолита.
90. Способ по п. 56 или 57, где композиция адсорбента имеет эффективность удаления арсина, которая составляет приблизительно 90% или более, установленную с помощью метода сухой колориметрии, применяя анализатор арсина.
91. Способ по п. 56 или 57, где композиция адсорбента имеет эффективность удаления арсина, которая составляет приблизительно 100%, установленную с помощью метода сухой колориметрии, применяя анализатор арсина.
92. Способ по п. 57, где композиция адсорбента дополнительно содержит на носителе по меньшей мере одно соединение, выбранное из группы, состоящей из оксида серебра, оксида железа, оксида марганца, оксида церия, оксида ванадия, оксида олова и их смесей.
3
3
93. Способ по п. 57, где носитель имеет объем пор, который составляет приблизительно 0,01 см/г - приблизительно 5 см/г.
3
3
94. Способ по п. 93, где носитель имеет объем пор, который составляет приблизительно 0,2 см/г - приблизительно 1 см/г.
95. Способ по п. 57, где носитель имеет размер пор, который составляет приблизительно 1  - приблизительно 750 .
96. Способ по п. 95, где носитель имеет размер пор, который составляет приблизительно 10  - приблизительно 500 .
97. Способ по п. 56 или 57, где поток технологического процесса является частью технологического процесса, выбранного из группы, состоящей из нефтегазового процесса, нефтехимического процесса, процесса полимеризации, процесса получения синтез-газа и технологии производства полупроводниковых приборов.
98. Способ по п. 97, где поток технологического процесса является частью нефтехимического процесса, при этом поток технологического процесса содержит природный газ.
99. Способ по п. 97, где поток технологического процесса содержит газ, выбранный из группы, состоящей из отходящего газа нефтеперерабатывающего предприятия, отходящего газа крекинга с флюидизированным катализатором, отходящего газа парового крекинга, сланцевого газа и их комбинаций, при этом газ включает реакционноспособные компоненты, которые содержат по меньшей мере одно из такого, как ацетилен, метилацетилен и пропадиен.
100. Адсорбент, содержащий:
материал на основе висмута на носителе, содержащем оксид титана; и
содержащий мышьяк материал, адсорбированный на поверхности адсорбента.
101. Адсорбент по п. 100, где материал на основе висмута содержит оксид висмута.
102. Адсорбент по п. 100, где материал на основе висмута, по меньшей мере частично, получают из предшественника цитрата висмута.
2
3
103. Адсорбент по п. 102, где оксид висмута представляет собой оксид висмута (III) (BiO).
104. Адсорбент по п. 100, где диоксид титана представлен в анатазной форме.
105. Адсорбент по п. 100, где адсорбент имеет содержание свинца, которое составляет приблизительно 5% по массе или менее.
106. Адсорбент по п. 105, где адсорбент не содержит свинец.
107. Адсорбент по п. 100, содержащий приблизительно 2% - приблизительно 50% по массе материала на основе висмута.
108. Адсорбент по п. 107, содержащий приблизительно 5% - приблизительно 15% по массе материала на основе висмута.
109. Адсорбент по п. 108, содержащий приблизительно 8% - приблизительно 11% по массе материала на основе висмута.
110. Адсорбент по п. 100, где носитель содержит по меньшей мере 5% по массе оксида титана.
111. Адсорбент по п. 110, где носитель содержит по меньшей мере 50% по массе оксида титана.
112. Адсорбент по п. 111, где носитель содержит по меньшей мере 75% по массе оксида титана.
113. Адсорбент по п. 100, где носитель имеет содержание влаги, которое составляет приблизительно 15% по массе или менее.
114. Адсорбент по п. 113, где носитель не содержит влаги.
2
2
115. Адсорбент по п. 100, где удельная поверхность носителя составляет приблизительно 20 м/г - приблизительно 600 м/г.
2
2
116. Адсорбент по п. 115, где удельная поверхность составляет приблизительно 250 м/г - приблизительно 350 м/г.
117. Адсорбент по п. 100, где адсорбент представлен в виде, выбранном из группы, состоящей из таблетки, экструдата, пеллеты, стержня, формованного изделия и монолита.
118. Адсорбент по п. 100, где адсорбент имеет эффективность удаления арсина, которая составляет приблизительно 90% или более, установленную с помощью метода сухой колориметрии, применяя анализатор арсина.
119. Адсорбент по п. 100, где адсорбент имеет эффективность удаления арсина, которая составляет приблизительно 100% или более, установленную с помощью метода сухой колориметрии, применяя анализатор арсина.
120. Адсорбент по п. 100, где адсорбент дополнительно содержит на носителе по меньшей мере одно соединение, выбранное из группы, состоящей из оксида серебра, оксида железа, оксида марганца, оксида церия, оксида ванадия, оксида олова и их смесей.
3
3
121. Адсорбент по п. 100, где носитель имеет объем пор, который составляет приблизительно 0,01 см/г - приблизительно 5 см/г.
3
3
122. Адсорбент по п. 121, где носитель имеет объем пор, который составляет приблизительно 0,2 см/г - приблизительно 1 см/г.
123. Адсорбент по п. 100, где носитель имеет размер пор, который составляет приблизительно 1  - приблизительно 750 .
124. Адсорбент по п. 123, где носитель имеет размер пор, который составляет приблизительно 10  - приблизительно 500